(57)【要約】      （修正有）【課題】汎用樹脂のポリプロピレン、ポリスチレンなどからなる成形容器に貼着して、紫外線を透明（内容物が見える可視光の透過性があるヘーズが１０％以下のものを意味する。以下同様に記載する）フィルムで遮断でき、かつ、酸素ガスに起因する酸化などの変質を防ぐ透明な紫外線遮断性ラベルを提供する。【解決手段】樹脂成形容器の側部及び底部貼着する成形容器用ラベルからなり、更に、上記の成形容器用ラベルは、絵柄層２を設けた基材フィルム１と紫外線遮断層４とガスバリア層５との積層シ−トからなり、更にまた、上記の積層シ−トのガスバリア層側に、上記の樹脂成形容器と同一の樹脂からなるフィルムを設け、かつ、上記のガスバリア層側に設けた樹脂からなるフィルムを接着樹脂層６を設ける。【選択図】図１
2007122066.tif 000002
【特許請求の範囲】
【請求項１】
樹脂成形容器の側部及び底部、または、樹脂成形容器の側部のみに貼着する成形容器用ラベルからなり、更に、上記の成形容器用ラベルは、絵柄層を設けた基材フィルムと紫外線遮断層とガスバリア層との積層シ−トからなり、更にまた、上記の積層シ−トのガスバリア層側に、上記の樹脂成形容器と同一の樹脂からなるフィルムを設け、かつ、上記のガスバリア層側に設けた樹脂からなるフィルムを接着樹脂層とすることを特徴とする成形容器用ラベル。
【請求項２】
紫外線遮断層が、熱可塑性樹脂に紫外線遮断剤を練り込んでなるフィルム、又は透明フィルムに紫外線遮断剤を含む塗料を塗工形成したことを特徴とする上記の請求項１に記載の成形容器用ラベル。
【請求項３】
ガスバリア層が、金属酸化物の蒸着フィルム、又はエチレン・酢酸ビニル共重合体ケン化物のフィルムからなることを特徴とする上記の請求項１〜２に記載の成形容器用ラベル。
【発明の詳細な説明】
【技術分野】
【０００１】
本発明は、透明プラスチック成形容器の表面に貼着されるラベルに関し、更に詳しくは、内容物が見え、かつ、バリア性を付与し、更に、化学変化を促進する紫外線、酸素などの遮断性を付与して、内容物の酸素あるいは光による変質を阻止する透明成形容器用ラベルに関するものである。
【背景技術】
【０００２】
従来、汎用樹脂であるポリオレフィン系樹脂の成形容器は、水蒸気バリア性はもつものの、内容物の化学変化を促進する紫外線、酸素ガスなどのバリア性は必ずしも満足できるものではなかった。
上記成形容器に紫外線遮断性をもたせるには、容器に着色を行ったり、単に、アルミニウム箔、金属蒸着フィルム、印刷などの遮光性をもつ紫外線遮断性ラベルを接着剤などで貼着したり、あるいは、接着剤などで貼着するかわりに成形品の樹脂と成形時の熱で接着するフィルムとを積層したラベルとを成形時の熱で接着するインモールド成形したりていた。
また、成形容器に酸素ガスバリア性をもたせるには、上記積層ラベルに、透明なエチレン・酢酸ビニル共重合体ケン化物などを含む積層シートを使用したりしていた。
また、容器本体自体を他の酸素ガスバリア性をもつ材料、例えばポリエステル、ナイロン、塩化ビニリデンなどを構成要素とする多層シートからなる成形容器を用いたりしていた。
而して、上記の成形容器に紫外線遮断性をもたせる一つの例として、例えば、基材フィルムと、その片面に積層された透明乃至半透明の離型剤層と、この上に積層された紫外線吸収性の第１の樹脂層と、この紫外線吸収性樹脂層の上に積層された第２の樹脂層と、この第２の樹脂層の上に積層された感熱性接着剤層とからなり、上記紫外線吸収性樹脂層が紫外線吸収剤として微粒子状酸化鉄を主成分として含有することを特徴とする紫外線遮蔽性転写材が知られている（例えば、特許文献等１参照。）。
【特許文献１】特開昭６１−３７４９９号公報
【発明の開示】
【発明が解決しようとする課題】
【０００３】
しかしながら、アルミニウム箔、金属蒸着フィルム、印刷などの遮光性をもつフィルムと、成形品の樹脂と接着するフィルムとを積層したラベルを貼着した成形容器は、アルミニウム箔の各種バリア性の作用に紫外線、酸素の両面の変質原因を防ぐ保存性をもち内容物保護性を有するものではあるが、内容物を見ることができない商品性が劣るものであった。
また、透明な他の酸素ガスバリア性をもつ樹脂フィルムを積層したたものは、内容物は見えるものの、光、特に紫外線による内容物が変質（変色、褪色、香料や油の酸化など）するため、店頭におけるシェルフライフが低下するという問題点があった。
更に、上記の特許文献１に係る紫外線遮蔽性転写材は、紫外線吸収性樹脂層が紫外線吸収剤として微粒子状酸化鉄を主成分として含有する樹脂層で構成することから、内容物の透視性等に劣るという問題点があって好ましくないものである。
【課題を解決するための手段】
【０００４】
そこで本発明は、汎用樹脂のポリプロピレン、ポリスチレンなどからなる成形容器に貼着して、上記内容物の変質原因である紫外線を透明（内容物が見える可視光の透過性があるヘーズが１０％以下のものを意味する。以下同様に記載する）フィルムで遮断でき、かつ、酸素ガスに起因する酸化などの変質を防ぐ透明な紫外線遮断性ラベルを提供することを課題とするものである。
【０００５】
すなわち、本発明は、上記の課題を解決するために、基材フィルムに、少なくとも紫外線遮断層と、成形容器の樹脂との熱接着樹脂層もしくは粘着接着剤層とからなる接着樹脂層とより構成され、かつ、透明な紫外線遮断部をもつ積層シートからなる成形容器用ラベルである。
また、前記紫外線遮断層を含む積層シートに、更に透明なガスバリア層を積層した紫外線遮断性成形容器用ラベルである。
そして、前記紫外線遮断層が、熱可塑性樹脂に紫外線遮断剤を練り込んで製造したフィルム又は透明フィルムに紫外線遮断剤を含む塗料を塗工形成した紫外線遮断層をもつ成形容器用ラベルである。
また、前記ガスバリア層が、金属酸化物の蒸着フィルム又はエチレン・酢酸ビニル共重合体ケン化物のフィルムである成形容器用ラベルである。
【発明の効果】
【０００６】
本発明に係る成形容器用ラベルは、成形容器に貼着したときに表２に示すとおりの、紫外線遮断及び、酸素バリア効果を奏する容器を構成するものである。
そして、上記ラベルは、可視光線を通過するものであるので、内容物は外部より識別できる商品性があり、また紫外線を遮断するので内容物の変質（褪色、油の酸化）を防止し、賞味期限を延長する効果を奏する。
【発明を実施するための最良の形態】
【０００７】
本発明の紫外線遮断性をもつ成形容器用ラベル１０は、図１に示すとおり基材フィルム１に、絵柄層２を設け、少なくとも紫外線遮断層４と成形容器の樹脂との熱接着樹脂層、もしくは粘着接着剤層とからなる接着樹脂層６より構成され、かつ、透明な紫外線遮断部１１をもつ積層シートの成形容器用ラベル１０である。
また、前記紫外線遮断層４を含む積層シートに、図２に示すように更に、透明なガスバリア層５を積層したガスバリア性紫外線断部１２をもつ成形容器用ラベルである。
また、紫外線遮断層４が、熱可塑性樹脂に紫外線遮断剤を練り込んで製膜したフィルム、又は透明フィルムに紫外線遮断剤を含む塗料を塗工形成されたものである成形容器用ラベル１０である。
そして、前記ガスバリア層５が、金属酸化物の蒸着フィルム又はエチレン・酢酸ビニル共重合体ケン化物のフィルムである成形容器用ラベル１０である。
【０００８】
本発明の成形容器用ラベル１０は、図３に示すとおり、成形容器２０の側部８及び底部９とに本発明の透明な成形容器用ラベル１０を貼着したり、成形容器２０の側部８のみに貼着してもよい。また、本ラベルは、図示はしないが、透明部を設けて内部を見せたいふた材の構成材料としても使用できる。
【０００９】
容器の成形は、射出成形又は圧空成形、真空成形、ブロー成形又はインジェクションブロー成形など通常の熱可塑性樹脂の成形方法を適用できる。
そして、これを成形のときに、積層シートをラベル形状にして成形樹脂側に接するように仮着して、成形樹脂の熱で接着するインモールド成形が好ましい方法である。
【００１０】
容器に使用する樹脂は、ポリスチレン、ポリプロピレン、ポリエチレン、ポリエステル、ポリアミド、ポリ塩化ビニルなどの通常の熱可塑性樹脂ばかりでなく、不飽和ポリエステル、メラミン樹脂、ユリア樹脂などの熱硬化性樹脂からも選択される。
【００１１】
本発明に使用する基材フィルム１は、図１に示すように、基材フィルム１に絵柄層２を設ける。
次いで、紫外線射遮蔽層４を含むフィルムを接着剤層３を介してドライラミネーションなどで積層したり、又は紫外線遮蔽層を含む塗工液を塗工したりして紫外線遮蔽層４を形成する。
そして、成形樹脂とインモールド成形するときは、更に成形樹脂と熱接着するとともに、その熱で伸縮などの変形が少ない材料のフィルムを接着剤層３を介してドライラミネーションしたり、（共押出しコーティングを含む）溶融押出しコーティングしたり、ラッカーコーティングしたりして接着樹脂層６を形成して、透明紫外線遮断部１１をもつ成形容器用ラベル１０を構成する。
【００１２】
本発明の成形容器用ラベル１０に使用するガスバリア性フィルムは、図２に示すように、基材フィルム１に絵柄層２を設け、前述の積層シートのように紫外線遮蔽層４を形成する。
更に、紫外線遮断層４の面にガスバリア性をもつフィルム５とを接着剤層３を介してドライラミネーションなどで積層する。
ガスバリア層５は、フィルムをラミネーションするばかりでなく、絵柄層を設ける基材フィルム１又は、紫外線遮断層４に、ガスバリア性がある材料（例えば、ポリ塩化ビニリデンのディスパージョン、ポリビニルアルコールの水溶液）を塗工したり、金属酸化物の蒸着などでガスバリア層５を設けてガスバリア性紫外線遮断部１２を構成できる。
なお、絵柄層２の面に蒸着膜を設けるときは、絵柄層の面に透明ワニスを設けることで、蒸着膜を均一に仕上げるとともに、蒸着膜の接着を向上できる。
そして、前述のようにインモールド成形に使用するときは、更に接着樹脂層６を設けて透明なガスバリア性紫外線遮断部１２をもつ成形容器用ラベル１０を構成する。
【００１３】
本発明の成形容器用ラベルは、上記のように、基材フィルム１、絵柄層２、紫外線遮蔽層４、更に必要に応じてガスバリア層５、及び接着樹脂層６からなり、各層は、基本的には接着剤を設けたドライラミネーションや、必要に応じて図示はしないが接着を強固にするプライマー層を設けて形成されるものである。
【００１４】
しかしながら、積層の構成順は上述のように限定されるものではない。
例えば図５に示すように、成形容器用ラベル１０の両側に成形容器と同一の樹脂からなるフィルム（接着樹脂層）を構成して、ラベルとして使用するときのカーリングを防止することができる。
このような積層シートは、表面光沢などの物性を成形容器と同一にできたり、積層シートの両側に成形樹脂を融着して、端部からラベルが剥離・脱落しない強固な接着にするとができる。また、絵柄層を設けないで、単なるバリア性ラベルとして成形容器にバリア性を与えるためにも使用できる。
【００１５】
紫外線遮蔽層４とガスバリア層５との構成順を逆にしたり、図６に示すように紫外線遮断剤の溶出を防ぐ目的で紫外線遮断層４を２層のガスバリア層５でサンドイッチしたり、バリア剤を塗工したり、又はガスバリアフィルムと印刷基材とを共有したフィルム（例えば塩化ビニリデンコートポリエステルフィルム）を使用したり用途目的に応じて構成する層を任意に増減できる。
【００１６】
基材フィルムは、印刷に適するばかりでなく積層シートを構成する他のフイルムと接着加工に適する巻取り状で得られるものが好ましく、熱可塑性樹脂の延伸又は未延伸フィルムや、それらのフィルムに他の材料を積層したり、塗工などにより加工したものが使用される。
例えば、ポリエステル、ポリプロピレン、ポリエチレン、ポリスチレン、ポリカーボネート、エチレン・酢酸ビニル共重合体ケン化物、アクリル系樹脂、ポリアミド、ポリ塩化ビニル、セルロースアセテートのフィルム、セロハンや、これらを２種以上通常のラミネーション方法で積層したものが用いられる。
そして、その厚みは、材料の剛性、強度、加工適性にもよるが６〜１８８μｍのものが使用される。
【００１７】
本発明の成形容器用ラベルの絵柄層は、通常のプラスチックフィルムの印刷方法であるグラビア印刷や、フレキソ印刷で行われる。
絵柄層２は、図１〜図２で示すように基材フィルム１に印刷して、印刷した側に他の紫外線遮断層及びガスバリア層を設けるのが通常の工程であるが、ロットが少ないときは、絵柄層２を設けた積層シート、又は設けていない積層シートに、輪転印刷や枚葉印刷、又は転写印刷など通常の画像形成方法で絵柄層（例えば、製造工場、製造年月日、キャンペーンなどの追加印刷が必要な場合）を設けることもできる。
印刷する面はラベルの使用方法により決定されるものであり、いずれでも特に問うものではない。
ラベルを通して画像を見る裏面印刷のときは、画像は保護性のシートがあるため耐久性のあるものが得られるが、成形容器との接着処理（接着剤の塗工など）が必要である。
また、図７のように表面印刷を行うときは、成形容器との接着方法の配慮は不要であるが、画像の保護性が他の画像形成法と比較して劣ることは免れず、必要によっては画像にラッカー型、硬化型（熱硬化、電離放射線硬化）の透明ワニスによるオーバープリントを施すこともできる。
その他、金属光沢があるメタリック調の絵柄層が必要とするときは、基材フィルムに印刷後、部分蒸着法（可溶性の絵柄層（プライマー層）に全面蒸着後プライマー層の部分を溶出したり、全面蒸着後、レジストを印刷して、非（レジスト）印刷部を溶出除去するなどの公知の方法）で形成できる。
【００１８】
成形容器用ラベルの紫外線を遮断する材料は、通常の紫外線吸収剤などから選択できる。
紫外線吸収剤は、太陽光、蛍光灯などに含まれる化学的に活性な３９０ｎｍ好ましくは２９０ｎｍ以下の有害な紫外線を吸収するものである。
この紫外線吸収剤は、分子内で熱エネルギーへと変換するものである。
例えば、ベンゾフェノン系、ベンゾトリアゾール系、サリシラート系、シアノアクリラート系の他にホルムアミジン、ヒンダードアミン系などのものが単独あるいは混合して使用される。
これらの紫外線吸収剤は、原料樹脂に練り込んで製膜したり、適当なバインダーを選択して塗料を形成してフィルムに塗工することができる。
また、紫外線遮断層は、金属酸化物の超微粒子を適宜なバインダーを用いて塗工・形成することもできる。
【００１９】
ガスバリア層は、適当な基材フィルムにバリア性をもつ材料であるポリ塩化ビニリデン、ポリビニルアルコールなどを塗工したり、ＩＴＯ、ＺｎＯ2 、酸化アルミニウム、Ｓi Ｏｘなど金属酸化物を蒸着やスパッタリングで設けたフィルムがある。
また、エチレン・酢酸ビニル共重合体ケン化物や、芳香族ポリアミドを製膜して使用できる。
また、これらのガスバリア層を蒸着や、塗工したフィルムは、印刷用の基材フィルムとしても使用できるものである。
そして、その厚みは、１０〜１８８μｍであり通常のグラビア印刷、フレキソ印刷などで絵柄層を設けられるものが、印刷基材として使用できる点からも好ましい。                
【００２０】
本発明の積層シートの形成は、通常のドライラミネーションや、熱可塑性樹脂を接着剤層とするサンドイッチラミネーション（例えば、ポリエチレンラミネーション）で行われる。
ドライラミネーションの接着剤は、一般的のポリエステル、ポリエステル・ポリウレタン、ポリエーテル、ポリエーテル・ポリウレタンや、塩化ビニル・酢酸ビニル系共重合体とポリイソシアネートとを硬化剤とする二液反応型接着剤や、ポリエーテル・ポリウレタン・ポリイソシアネート系、ポリエステル、ポリウレタン・ポリイソシアネート系一液反応型接着を使用する。
【００２１】
インモールド成形に使用する積層シートの熱接着樹脂層６は、原則としては、容器と同質の材料から形成されたフィルムをラミネーションや（共押出しコーティングを含む）溶融押出しコーティングで形成することができる。
その他、成形樹脂の共重合体や、粘着付与材を添加して低融点とした熱接着性樹脂を使用することがある。
特に積層シートが延伸フィルムで形成されている場合にはこの方法が有効である。
また、ガスバリア層や、紫外線遮断層を設けたフィルムに、成形用樹脂と熱接着性をもつ樹脂ワニスや、接着を強固にするプライマー層（アンカー層）を設けて熱接着樹脂層を形成することもできる。
熱接着樹脂層の厚みは２〜６０μｍが好ましく、樹脂ワニスの塗工で設ける場合は、比較的薄い（１〜１５μｍ）厚みで形成できる長所がある。
【００２２】
ラベルとして、図３に示すインモールド成形するときは、図８に示す成形容器用ラベルを図８（Ａ）のように扇形状の側部貼着用ラベル１３や図８（Ｂ）に示すゲート孔１６を設けた円形状の底部貼着用ラベル１４を作製する。
そして、上記ラベルを雌型の側部及び底部に仮着して、必要によっては、雌型に設けた吸引孔それぞれのラベルを真空吸引して固定し、雄型を挿入しゲートから熱溶融した成形樹脂を注入してラベルを貼着した成形容器２０を作製する。
また、図４に示すようにラベルを底部全面に設けるときは、図８（Ｃ）に示すゲート孔のない底部貼着用ラベル１５を雌型の底部に仮着し、注入する成形樹脂で雄型に移動・接着させて成形することもできる。
このようなものは、本願の目的である紫外線遮断性や、ガスバリア性の効果が高いものとなる技術も開示されている。
【００２３】
成形容器用ラベルは目的応じて図８以外の形状で使用することができる。
例えば、扇形状の側部貼着用ラベルのコーナー部を一部切断して成形樹脂の流れを変えて、成形するときのシートの移動を阻止することもできる。
また、前述の底部貼着用ラベルの中心部にゲート孔を設けない単なる円状のラベルもその一例である。
このゲート孔を設けないラベルは、成形樹脂の熱で溶融しない耐熱性があるフィルム（例えば、芳香族ポリエステルフィルム）を構成要素としたり、耐熱性がある反応・硬化型接着剤又は、透明ワニス塗工層（ポリエステル・ポリイソシアネート型の接着剤や、電離放射線硬化型樹脂）を設けてラベルを構成する必要がある。
【００２４】
本発明の成形容器に積層体を貼着するには、上記の熱溶着によるインモールド成形の他に上記反応型の接着剤を用いたり、粘着剤を使用して接着することができる。
粘着剤は、基本的には、合成樹脂、天然ゴム、合成ゴムなどのエラストマー、ロジンやその誘導体の粘着付与剤とからなるものであり、アクリレートコポリマーを使用した耐熱性、耐光性に優れた材料が本発明には好ましく使用できる。
【００２５】
以下、実施例に基づいて本発明の成形容器用ラベルの構成について、更に詳細に説明する。
（実施例）
（実施例１〜２０）
表１に示す層構成で透明な紫外線遮断層、又は紫外線遮断層及びガスバリア層とをもつ成形容器用ラベルを作製し、紫外線の遮断効果及びガスバリア性を測定評価した。
その評価結果を表２に示す。
【００２６】
表１の記号は、下記のフィルム又は層を意味し数値は厚みを表示している。
すなわち、
・表面側  ＣＰ：未延伸ポリプロピレンフィルム  帯電防止品
・接          ：二液硬化型接着剤（ドライラミネーションによる）
・印          ：絵柄層（グラビア印刷による１０ｍｍφの透明部をもつ窓空き印刷）
・印Ｍ        ：部分蒸着によるメタリック絵柄層
・ＰＥＴ      ：二軸延伸ポリエステルフィルム
・ｕｕＰＥＴ  ：紫外線遮断剤練り込み延伸ポリエステルフィルム
・ｕＰＥＴ    ：紫外線遮断剤塗工延伸ポリエステルフィルム
・表面側  ＯＰ：二軸延伸ポリプロピレンフィルム    帯電防止品
・接着性樹脂層側ＣＰ：未延伸ポリプロピレンフィルム
・ｓＰＥＴ    ：ＳiＯｘ蒸着ＰＥＴフィルム、ＳiＯｘ２００Å
・ａＰＥＴ    ：酸化アルミニウム蒸着ＰＥＴフィルム、Ａl2Ｏ3 ３００Å
・ｋＯＰ      ：塩化ビニリデンコート二軸延伸ポリプロピレンフィルム
・ＥＶＯＨ    ：エチレン・酢酸ビニル共重合体ケン化物フィルム
・ｖＯＰ      ：ポリビニルアルコールコートフィルム
・ＯＰ（ＨＳ）  ：ヒートシール性二軸延伸ポリプロピレンフィルム
・ＰＳ        ：未延伸ポリスチレンフィルム
【００２７】
〔表１〕
┌─────┬────────────────────────────────┐│試    料  │    ラ    ベ    ル    の    層    構    成                      ││          │    表面（非接着側）  ←    →  接着樹脂層                      │├─────┼────────────────────────────────┤│実施例１  │ＣＰ４０／接／ＰＥＴ１２印／接／ｕｕＰＥＴ１２／接／ＣＰ４０  ││実施例２  │ＣＰ４０／接／ｕＰＥＴ１２印／接／ｓＰＥＴ１２／接／ＣＰ４０  ││実施例３  │ＣＰ３０／接／ａＰＥＴ１２印／接／ｕＰＥＴ１２印／接／ＣＰ４０││実施例４  │ＯＰ３０印／接／ｕｕＰＥＴ１２／接／ＯＰ（ＨＳ）              ││実施例５  │ＯＰ３０印／接／ｕＰＥＴ１２／接／ｓＰＥＴ１２／接／ＣＰ４０  ││実施例６  │ｓＰＥＴ１２／接／ｕＰＥＴ１２印／接／ｓＰＥＴ１２／接／ＣＰ４０││実施例７  │ＣＰ４０／接／ｕＰＥＴ１２印／接／ＥＶＯＨ１５／接／ＣＰ４０  ││実施例８  │ｋＯＰ２０印／接／ｕｕＰＥＴ１２／接／ｓＰＥＴ１２／接／ＣＰ３０││実施例９  │ｖＯＰ印／接／ｕｕＰＥＴ１２／接／ＯＰ（ＨＳ）                ││実施例１０│ＣＰ４０／接／ＰＥＴ１２印Ｍ／接／ｕＰＥＴ１２／接／ＣＰ４０  ││実施例１１│ＣＰ４０／接／ｋＰＥＴ１２印Ｍ／接／ｕＰＥＴ１２／接／ＣＰ４０││実施例１２│ｋＯＰ２０印／接／ｕｕＰＥＴ１２／接／ｓＰＥＴ１２／接／ＣＰ３０││実施例１３│ＰＳ３０／接／ｕＰＥＴ１２印／接／ｓＰＥＴ１２／接／ＰＳ３０  ││実施例１４│ＰＳ３０／接／ｋＯＰ２０印／接／ｕＰＥＴ１２／接／ＰＳ３０    ││実施例１５│ＰＳ３０／接／ｋＯＰ２０印／接／ｕＰＥＴ１２／接／ｋＰＥＴ／接／││          │ＰＳ３０                                                      ││実施例１６│ＰＳ３０／接／ｋＰＥＴ１２印Ｍ／接／ｕＰＥＴ１２／接／ＰＳ３０││実施例１７│ＰＥ４０／接／ＰＥＴ１２印／接／ｕＰＥＴ１２／接／ＰＥ４０    ││実施例１８│ＯＰ３０印／接／ｕＰＥＴ１２／接／ｓＰＥＴ１２／接／ＥＶＡ４０││実施例１９│ＯＰ３０印／接／ｕｕＰＥＴ１２／粘着剤２０／離形紙８０        ││実施例２０│ＯＰ３０印／接／ｕＰＥＴ１２／接／ｋＯＰ２０／粘着剤２０／離形紙││          │８０                                                          ││比較例１  │ＣＰ４０／接／ＰＥＴ１２印／接／ＣＰ４０                      │└─────┴────────────────────────────────┘      
【００２８】
〔表２〕
┌─────┬───────────┬─────┬───────┐              │試    料  │  紫外線の透過率  ％  │  透湿度  │  酸素透過度  │              │          │          │          │          │              │              │          │３１０ｎｍ│３９０ｎｍ│  ｇ／ｍ2 │  ｃｃ／ｍ2   │              ├─────┼─────┼─────┼─────┼───────┤              │実施例１  │  ５〜１５│４０〜６０│  ３．５  │    ６０．０  │              │実施例２  │  ５〜１５│４０〜６０│  １．０  │      １．０  │              │実施例３  │  ５〜１５│４０〜６０│  １．０  │      １．０  │              │実施例４  │１０〜２０│４０〜６０│  ２．５  │  １２０．０  │              │実施例５  │  ５〜１５│４０〜６０│  １．０  │      １．０  │              │実施例６  │  ５〜１５│４０〜６０│  １．０  │      １．０  │              │実施例７  │１０〜２０│４０〜６０│  ３．５  │      ０．５  │              │実施例８  │  ５〜１５│４０〜６０│  １．０  │      １．０  │              │実施例９  │１０〜２０│４０〜６０│  ６．０  │      ０．５  │              │実施例１０│  ５〜１５│４０〜６０│  ３．５  │    ６０．０  │              │実施例１１│  ５〜１５│４０〜６０│  ２．５  │      ６．０  │              │実施例１２│  ５〜１５│４０〜６０│  １．０  │      １．０  │              │実施例１３│  ５〜１５│４０〜６０│  １．０  │      １．０  │              │実施例１４│１０〜２０│４０〜６０│  ５．０  │    １２．０  │              │実施例１５│  ５〜１５│４０〜６０│  ３．０  │      ４．０  │              │実施例１６│  ５〜１５│４０〜６０│  ７．０  │      ６．０  │              │実施例１７│  ５〜１５│４０〜６０│  ７．５  │    ６０．０  │              │実施例１８│  ５〜１５│４０〜６０│  １．０  │      １．０  │              │実施例１９│  ５〜１５│４０〜６０│  ４．０  │  １２０．０  │              │実施例２０│１０〜２０│４０〜６０│  ２．５  │    １２．０  │              │比較例１  │１０〜２０│７０〜８０│  ３．５  │  １２０．０  │              └─────┴─────┴─────┴─────┴───────┘                上記において、紫外線の透過率は、紫外可視分光透過率計で測定し、透湿度は、水蒸気透過度測定器（ＪＩＳ−Ｋ−７１２９）を用いて、温度４０℃、湿度９０％ＲＨの条件で、米国、モコン（ＭＯＣＯＮ）社製の測定機〔機種名、パ−マトラン（ＰＥＲＭＡＴＲＡＮ）〕にて測定しし、酸素透過度は、酸素透過度測定器（ＪＩＳ−Ｋ−７１２６９）を用いて、温度２３℃、湿度９０％ＲＨの条件で、米国、モコン（ＭＯＣＯＮ）社製の測定機〔機種名、オクストラン（ＯＸＴＲＡＮ）〕にて測定した。
【００２９】
実施例１〜２０及び比較例１の成形容器用ラベルは、成形容器に貼着したときに表２に示すとおりの、紫外線遮断及び、酸素バリア効果を奏する容器を構成するものである。
そして、上記ラベルは、可視光線を通過するものであるので、内容物は外部より識別できる商品性があり、また紫外線を遮断するので内容物の変質（褪色、油の酸化）を防止し、賞味期限を延長する効果を奏する。
【産業上の利用可能性】
【００３０】
本発明に係る成形容器用ラベルは、内容物が見え（視認性に優れ）、かつ、バリア性を付与し、更に、化学変化を促進する紫外線、酸素などの遮断性を付与して、内容物の酸素あるいは光による変質を阻止する透明成形容器用ラベルに関するものであり、例えば、インモル−ルドラベル成形容器用ラベルとして、極めて有用なものである。
【図面の簡単な説明】
【００３１】
【図１】本発明の成形容器用ラベルの断面概略図である。
【図２】成形容器用ラベルにガスバリア層を設けた断面概略図である。
【図３】成形容器にラベルを貼着した状態を示す断面概略図である。
【図４】成形容器にラベルを貼着した他の状態を示す断面概略図である。
【図５】成形容器用ラベルの他の構成を示す断面概略図である。
【図６】成形容器用ラベルの他の構成を示す断面概略図である。
【図７】成形容器用ラベルの表面に絵柄層を設けた構成を示す断面概略図である。
【図８】（Ａ）成形容器の側部にラベルを貼着するときのラベル形状の一例を示す平面図である。  （Ｂ）ラベルを成形容器の底部に貼着するときのラベル形状の一例を示す平面図である。  （Ｃ）ラベルを成形容器の底部に貼着するときの他の形状ラベルの例を示す平面図である。
【符号の説明】
【００３２】
１    基材フィルム
２    絵柄層
３    接着剤層
４    紫外線遮断層
５    ガスバリア層
６    接着樹脂層
８    成形容器の側部
９    成形容器の底部
１０  成形容器用ラベル
１１  透明紫外線遮断部
１２  ガスバリア性紫外線遮断部
１３  側部貼着用ラベル
１４、１５  底部貼着用ラベル
１６  ゲート孔
２０  成形容器
【図１】
2007122066.tif 000003
【図２】
2007122066.tif 000004
【図３】
2007122066.tif 000005
【図４】
2007122066.tif 000006
【図５】
2007122066.tif 000007
【図６】
2007122066.tif 000008
【図７】
2007122066.tif 000009
【図８】
2007122066.tif 000010